(57)【要約】      （修正有）【課題】ハイブリッド熱間静水圧プレス（ＨＩＰ）プロセスを介してターボ機械の高温部品の欠陥を修理する方法を提供する。【解決手段】構造的不完全性の影響を受けた構成部品を漏れのない容器１１に配置するステップと、容器１１内に媒体を導入して、構成部品を完全に埋め込むステップと、容器１１内からガスおよび水蒸気を除去するステップと、容器１１の開口部を密封するステップと、容器１１を、熱間静水圧プレス装置の加圧加熱容器１０内に配置するステップと、容器１１を、所定の保持時間間隔で所定の圧力および温度で加圧および加熱するステップと、容器１１から構成部品を取り出すステップと、ならびに第２の洗浄を前記構成部品に施すステップとを含み、媒体が、処理中の構成部品の大きな構造的不完全性の最小寸法より大きい寸法の、粉末または粒子の形態の非金属材料を含む方法。【選択図】図１
2018144105.tif 000002
【特許請求の範囲】
【請求項１】
熱間静水圧プレス方法であって、
構造的不完全性の影響を受けた構成部品を漏れのない容器（１１）に配置するステップと、
前記容器（１１）内に媒体（１２）を導入して、前記構成部品を完全に埋め込むステップと、
前記容器（１１）をガス抜きして、前記容器（１１）内からガスおよび水蒸気を除去するステップと、
前記容器（１１）に前記媒体（１２）を充填し、前記容器（１１）をガス抜きするために使用される前記容器（１１）の開口部を密封するステップと、
前記容器（１１）を、熱間静水圧プレス装置の加圧加熱容器（１０）内に配置するステップと、
前記容器（１１）を、所定の保持時間間隔で所定の圧力および温度で加圧および加熱するステップと、
前記容器（１１）から前記構成部品を取り出すステップと、ならびに
第２の洗浄を前記構成部品に施すステップと、
を含み、
前記媒体（１２）が、処理中の前記構成部品の大きな構造的不完全性の最小寸法より大きい寸法の、粉末または粒子の形態の非金属材料を含む方法。
【請求項２】
前記所定の圧力が、５００バール（７２５０ｐｓｉ）〜３０００バール（４３５００ｐｓｉ）の範囲の加圧された不活性ガスを介して加えられる、請求項１に記載の方法。
【請求項３】
前記所定の温度が、４８０℃（８９６°Ｆ）〜１３００℃（２４００°Ｆ）の範囲である、請求項１または２に記載の方法。
【請求項４】
前記所定の保持時間間隔が２時間以上であるか、または前記構成部品が製造中にＨＩＰサイクルに供される場合、前記構成部品の前記製造中に実施されるＨＩＰサイクルの保持時間の１２０％以上であるかのいずれかである、請求項１乃至３のいずれか１項に記載の方法。
【請求項５】
前記処理すべき構成部品に第１の洗浄を施す予備ステップを含む、請求項１乃至４のいずれか１項に記載の方法。
【請求項６】
シム、プラグ、パッチフィット、インサートまたはタグを含む群において選択された金属チップが、前記構成部品の大きな構造的不完全性の最小寸法、したがって前記媒体（１２）の寸法を低減させるために、前記構成部品の構造的不完全性の少なくとも１つに結合される、請求項１に記載の方法。
【請求項７】
前記所定の圧力が１０００バール（１４５００ｐｓｉ）以上である、請求項１乃至６の１または複数の項に記載の方法。
【請求項８】
所定の温度が１０００℃（１８３２°Ｆ）以上である、請求項１乃至７の１または複数の項に記載の方法。
【請求項９】
粉末または粒子の形態の前記非金属材料が、酸化物、窒化物、炭化物、炭窒化物、ホウ化物、ならびに酸化物、窒化物、炭化物、炭窒化物およびホウ化物の任意の混合物を含むセラミックスの群から選択される、請求項１乃至８の１または複数の項に記載の方法。
【請求項１０】
前記酸化物が、アルミナ、マグネシア、シリカおよびジルコニアを含む群から選択される、請求項９に記載の方法。
【請求項１１】
前記窒化物が、ＴｉＮ、窒化ケイ素および窒化ホウ素を含む群から選択される、請求項９乃至１０の１または複数の項に記載の方法。
【請求項１２】
前記炭化物が、ＴｉＣ、ＷＣ、炭化ケイ素および炭化ホウ素を含む群から選択される、請求項９乃至１１の１または複数の項に記載の方法。
【請求項１３】
前記構成部品の前記第１の洗浄が、化学的洗浄、機械的洗浄、または水素熱サイクル、またはフッ化物イオン洗浄（ＦＩＣ）によって行われる、請求項１乃至１２の１または複数の項に記載の方法。
【請求項１４】
前記構成部品の前記第２の洗浄が、化学的洗浄または機械的洗浄によって行われる、請求項１乃至１３の１または複数の項に記載の方法。
【請求項１５】
前記機械的洗浄が、選択的エッチングまたは機械的解離を含む群から選択される、請求項１３および１４の１または複数の項に記載の方法。
【発明の詳細な説明】
【技術分野】
【０００１】
本発明は、ハイブリッド熱間静水圧プレス（ＨＩＰ）プロセスを介してターボ機械の高温部品の欠陥を修理する方法に関する。
【背景技術】
【０００２】
本開示の主題は、熱間静水圧プレス（ＨＩＰ）として公知の技術に基づく、ターボ機械の高温部品の新しい修理方法に関する。熱間静水圧プレスは、典型的には、材料の機械的特性および製造プロセスの収率を改善するために、金属の気孔率および内部欠陥を低減させるために使用される製造プロセスである。
【０００３】
ＨＩＰプロセスは、高圧容器内に配置された処理すべき構成部品を、高温および高圧の両方に供し、加圧ガスを用いて構成部品に静水圧様式を適用する。不活性ガスが最も広く使用されているため、処理すべき材料はプロセス中に化学反応することがない。
【０００４】
ＨＩＰプロセスは、典型的には、引け巣および他の内部鋳造欠陥を修正または低減するために使用される。熱と高圧を同時に加えることにより、塑性変形、クリープ、および拡散結合の組み合わせを介して内部空隙および細孔率のような材料の傷を除去または低減し、したがって処理すべき部品の機械抵抗、特に疲労を改善する。
【０００５】
さらに、ＨＩＰは、粉体の固結、および拡散結合（２以上の部品の固相接合）（例えば、金属クラッディングまたは融合プロセスによって溶接できない材料の結合、異種金属同士の結合）に使用することができる。
【０００６】
ＨＩＰは、インベストメント鋳造プロセスおよび粉末冶金プロセスによって得られる金属構成部品の構造的欠陥を修正するために広く使用されている。前記構成部品は、限定するものではないが、ガス気孔、引け巣、亀裂、熱間割れ、融合または結合の内部欠如、および冶金的欠陥のような多くの内部欠陥の可能性を有する。インベストメント鋳造または粉末冶金プロセスの完了後、得られた金属構成部品を慎重に検査して、欠陥の可能性を特定する。内部欠陥は、通常、ＨＩＰプロセスによって修正される。上記の欠陥を修正するための代替プロセスは、溶接およびろう接である。この代替プロセスは、静的部品を修理または復元するために広く採用されているが、回転部品、特に重要部品には適用が限定されている。これらの方法は、典型的には重要な欠点：高価で、実行するのが難しく、時間がかかる、機械加工や機械的な処理によって構成部品を清浄化する必要を示す。ＨＩＰによって駆動される高圧および高温は、埋め込まれた不連続性（亀裂、気孔率、空洞など）のみを修正することができる。
【発明の概要】
【０００７】
先行技術の欠点を考慮して、本開示の主題の第１の実施形態は、ハイブリッド熱間静水圧プレスプロセスを介して、ターボ機械の欠陥を修復または部品を復元するための新しい方法を対象とする。
【０００８】
この方法は、処理すべき構成部品に第１の洗浄を施し、次に密閉金属容器、例えばキャニスターに前記構成部品を非金属材料とともに配置し、前記容器に静水圧および高温を加えるステップを含む。前記静水圧および高温は、処理中の構成部品の材料を押圧する温度と力との組み合わせを生成するために、前記非金属材料媒体を介して埋め込まれた構成部品の表面全体に伝達され、埋め込まれていても、埋め込まれていなくても構成部品それ自体の傷を低減する。
【０００９】
典型的には、しかし排他的ではなく、非金属媒体は粉末または粒子の形状で提供され、その大きさは、前記非金属媒体が構成部品の自然欠陥に浸透できなくするために、処理中の構成部品の大きな欠陥の最小寸法より大きい。このようにして、非金属媒体は、処理中の部品の表面全体にのみ力および熱を外側から加え、したがって熱および力がバルク材料に伝わり、自然欠陥を修正する。
【００１０】
処理の完了後、非金属媒体は、化学的洗浄または機械的洗浄、例えば選択的エッチングまたは機械的解離またはそれらの組み合わせなどの選択的操作を含む第２の洗浄段階によって容易に除去することができる。
【００１１】
さらに、本発明によるＨＩＰプロセスで使用される非金属媒体は、処理すべき構成部品の金属の融合温度より高い融合温度によって特徴付けられる。これにより、構成部品の自然欠陥の中で、媒体の浸透や媒体から発生する可能性のある汚染を回避することができる。
【００１２】
本発明のこれらの特徴、態様、および利点、ならびに他の特徴、態様、および利点が、添付の図面を参照しつつ以下の詳細な説明を検討することによって、よりよく理解されると考えられ、添付の図面において、類似の文字は、図面の全体を通して類似の部分を表している。
【図面の簡単な説明】
【００１３】
【図１】図１は、本発明のＨＩＰプロセスの典型的な圧力容器の正面断面の概略図を示す。
【図２】図２は、本発明のＨＩＰプロセスの典型的な圧力容器の上部断面の概略図を示す。
【発明を実施するための形態】
【００１４】
本発明の好ましい実施形態を参照すると、採用されるＨＩＰ装置は最先端のＨＩＰ装置であり得る。
【００１５】
ＨＩＰ装置は、一般に、ＨＩＰ処理容器１０と、容器１０を圧力下に保持するように構成されたプレスフレームとを備える。処理容器は、次に、漏れがなく、好ましくはヒーターおよび断熱層を収容する
処理すべき不良構成部品（上記欠陥の影響を受けた構成部品）は、成形体、鋳造体、インベストメント鋳造体、粉末金属加工によって得られたものであってもよい。金属の例としては、超硬合金、高速度鋼、ダイス鋼、ステンレス鋼、ニッケル合金、チタン合金、モリブデン合金、コバルト合金および一般に超合金として知られているすべての金属が挙げられる。
【００１６】
処理すべき構成部品は、次のステップに悪影響を及ぼす可能性がある汚染物質を除去するために、第１の洗浄に供される。前記第１の洗浄は、化学的洗浄、機械的洗浄、水素熱サイクルまたはフッ化物イオン洗浄（ＦＩＣ）によって行うことができる。機械的洗浄は、選択的エッチングまたは機械的解離を含む群において選択することができる。
【００１７】
処理すべき構成部品は、金属密閉容器１１内に配置される。処理中の構成部品がＨＩＰ処理のために配置されている前記金属容器１１は漏れがないことが必要であり、したがって、一般に前記金属容器１１に対して事前にリーク試験が行われる。前記容器１１を製造するために使用される典型的な材料は、低炭素鋼およびステンレス鋼であるが、Ｎｉ合金、コバルト合金、Ｔｉ合金などのようにＨＩＰプロセス条件を乗り切るように適合された任意の材料を使用することができる。次いで、処理中の構成部品を完全に埋め込むように、媒体１２が金属容器１１内に導入される。非金属媒体１２は、典型的には、しかし排他的ではなく、粉末または粒子の形状（しかし他の形状も選択可能である）で提供され、その大きさは、前記非金属媒体１２が構成部品の自然欠陥に浸透できなくするために、処理中の構成部品の大きな欠陥の最小寸法より大きい。前記媒体１２は、典型的には、適切な充填管を介して前記金属容器１１に導入される。選択された媒体１２で容器１１を完全に充填することにより、プロセスの正しい動作が保証されるが、それでもなお、プロセスの効率を最大にするためには、前記容器１１内に前記媒体１２を最大かつ均一に充填することが好ましく、例えば、典型的には、前記容器１１の充填中に振動運動を加える事前圧縮プロセスを採用することによって得られる。
【００１８】
この時点において、処理すべき構成部品を含み、選択された媒体１２によって充填される容器１１は、存在する可能性があって、処理すべき構成部品の傷に流入することによってプロセスの正しい動作を妨げる気体を排出する。この操作は、典型的にはガス抜きと呼ばれ、欠陥を形成する表面の適切な結合を保証するためには非常に重要である。処理すべき構成部品の自然欠陥にガスが浸透しないことが必要であり、さもなければ、適切な結合が起こらない。このため、容器１１のガス抜きを行うために使用される開口部も密封される。最後に、容器１１をＨＩＰユニットの容器１０の中に入れ、ＨＩＰプロセスを実行する。
【００１９】
重要な用途の場合、充填操作は、不活性ガスまたは真空下で行われ、媒体１２および／または構成部品が金属容器１１に導入されたときに、その汚染野リスク最小化することができる。
【００２０】
不活性ガスは、通常、ＨＩＰプロセス中に加圧ガスとして使用される。典型的には、アルゴンガスが使用される。
【００２１】
さらに、ＨＩＰプロセスの間、温度、不活性ガスの圧力および保持時間は、処理中の構成部品の材料の種類および使用される媒体１２の材料の種類に応じて変更される。
【００２２】
本発明によるハイブリッド熱間静水圧プレス（ＨＩＰ）プロセスで使用される非金属媒体は、例えば、酸化物（アルミナ、マグネシア、シリカ、ジルコニアなど）、窒化物（ＴｉＮ、窒化ケイ素、窒化ホウ素など）、炭化物（ＴｉＣ、ＷＣ、炭化ケイ素、炭化ホウ素など）、炭窒化物、ホウ化物、またはそれらの混合物を含む群から選択されるセラミックタイプであってもよい。本発明による方法において、媒体１２として使用される材料の最も重要な特性は、密封容器１１に加えられる圧力および温度における融点および分解温度である。使用される媒体１２の前記融点および前記分解温度は、処理中の構成部品の材料の融点および分解温度よりかなり高い（３０％以上高い）ことが必要である。大きい不完全性に細かい媒体を使用するために、シム、プラグまたはパッチフィット、インサートまたはタグを、処理中の構成部品の構造的不完全性に結合させることができる。
【００２３】
本発明による方法によって処理すべき材料に応じて、不活性ガスは、５００バール（７２５０ｐｓｉ）〜３０００バール（４３５００ｐｓｉ）の間の圧力で加えることができ、好ましい圧力範囲は１０００バール（１４５００Ｐｓｉ）以上である。
【００２４】
プロセスの不活性ガスの温度は、処理すべき構成部品の融点より低くなければならず、アルミニウム鋳造の場合は４８０℃（８９６°Ｆ）から、超合金の場合は１３００℃（２４００°Ｆ）までの範囲であり得る。超合金に対する好ましい温度範囲は１０００℃（１８３２°Ｆ）以上である。
【００２５】
保持時間は、この場合もまた、処理すべき材料に応じ、一般に２時間以上に維持される。製造経路にＨＩＰサイクルを含む合金構成部品の処理の場合、保持時間は、好ましくは、製造中に実施される元のＨＩＰサイクル時間の１２０％以上に維持される。鋳造合金のＨＩＰサイクルが５時間である場合、本発明による方法の保持時間は少なくとも６時間であるべきである。
【００２６】
上記の例示的な実施形態の説明は、添付の図面を参照する。異なる図面における同一の参照番号は、同一または類似の要素を特定する。以下の詳細な説明は、本発明を限定するものではない。代わりに、本発明の範囲は、添付の特許請求の範囲によって定義される。
【００２７】
「一実施形態」または「実施形態」に対する明細書全体での参照は、実施形態に関連して記載されている特定の特徴、構造、または特性が、開示されている主題の少なくとも１つの実施形態に含まれていることを意味する。したがって、本明細書全体にわたって様々な箇所に現れる「一実施形態において」または「ある実施形態において」という句は、必ずしも同じ実施形態を指すとは限らない。さらに、特定の特徴、構造または特性は、１または複数の実施形態において任意の適切な方法で組み合わせられてもよい。
【符号の説明】
【００２８】
１０  熱間静水圧プレス装置の加圧加熱容器
１１  金属容器
１２  非金属媒体
【図１】
2018144105.tif 000003
【図２】
2018144105.tif 000004
【外国語明細書】
2018144105000001.pdf